ВЫСОКОТЕМПЕРАТУРНОЕ КОНВЕРСИОННОЕ ПОКРЫТИЕ НА ПОДЛОЖКАХ ИЗ СТАЛИ И ЖЕЛЕЗА

1. Способ формирования конверсионного покрытия на железосодержащей подложке, включающий приведение в контакт поверхности указанной железосодержащей подложки с жидкой композицией, содержащей соединение фосфора, при этом поверхность железосодержащей подложки находится при температуре, по меньшей мере, 400°F (204,44°C).
2. Способ по п. 1, в котором указанная поверхность указанной железосодержащей подложки находится при температуре, по меньшей мере, 1100°F (593,33°C).
3. Способ по п. 1, в котором во время указанной стадии приведения в контакт поверхность железосодержащей подложки находится при температуре в пределах примерно от 400°F (204,44°C) примерно до 1500°F (815,56°C).
4. Способ по п. 1, в котором во время указанной стадии приведения в контакт указанная поверхность указанной железосодержащей подложки находится при температуре в пределах примерно от 600°F (315,56°C) примерно до 1200°F (648,89°C).
5. Способ по п. 4, в котором указанное конверсионное покрытие формируется меньше чем за 20 млс при указанной стадии приведения в контакт.
6. Способ по п. 5, в котором указанная жидкая композиция содержит 4,0-95,0% фосфорной кислоты.
7. Способ по п. 6, в котором указанная жидкая композиция дополнительно содержит 0,0-10,0% сложного натрий-фосфатного эфира.
8. Способ по п. 7, в котором указанная жидкая композиция дополнительно содержит 0,0-10,0% сложного калий-фосфатного эфира.
9. Способ по п. 8, в котором указанная жидкая композиция дополнительно содержит одно или несколько соединений из следующих:
Вода 5,0-96,0%
Гидроксид натрия, гидроксид калия или гидроксид аммония 0,0-1,0%
Хлорат натрия или фторид натрия 0,01-5,0%
Сульфонат натрия или сульфонат калия или сульфонат аммония 0,01-5,0%
Простой аминовый эфир полигликоля или додецилсульфат аммония, натрия или калия 0,0-1,0%
Простой эфир полигликоля или простой монододециловый эфир пентаэтиленгликоля, 0,0-1,0%.
10. Способ по п. 9, в котором указанная жидкая композиция дополнительно содержит ускоритель, анионное поверхностно-активное вещество, неионное поверхностно-активное вещество или их сочетание.
11. Способ по п. 10, в котором указанная жидкая композиция дополнительно содержит растворенные катионы двухвалентного марганца.
12. Способ по п. 11, в котором указанное приведение в контакт осуществляют посредством нанесения распылением жидкой композиции на поверхность железосодержащей подложки.
13. Способ по п. 12, в котором конверсионное покрытие формируется при удельной массе покрытия в пределах между примерно 50 и примерно 100 мг/кв. фут.
14. Способ формирования конверсионного покрытия на железосодержащей подложке, включающий приведение в контакт поверхности железосодержащей подложки с жидкой композицией, содержащей соединение фосфора, причем указанная жидкая композиция наносится при температуре, по меньшей мере, 400°F (204,44°C).
15. Способ по п. 14, в котором указанная жидкая композиция наносится при температуре, по меньшей мере, 1100°F (593,33°C).
16. Способ формирования конверсионного покрытия на подложке, включающий приведение в контакт поверхности подложки с жидкой композицией, содержащей соединение фосфора, причем поверхность подложки находится при температуре, по меньшей мере, 400°F (204,44°C).
17. Способ по п. 1, в котором подложка находится в контакте с жидкой композицией в течение 10 с и менее 40 с.